(57)【要約】【課題】本発明は、印画濃度が高く、画像の鮮明性、印画画像の耐光性が良好で、高温高湿度環境での画像滲みがなく、且つプリンターでの走行性に優れた熱転写受容シートを提供する。【解決手段】シート状支持体の少なくとも一面上に、下塗り層、中間層、画像受容層を順次積層した熱転写受容シートにおいて、下塗り層、中間層および画像受容層のすべての層が、塩化ビニル・アクリル共重合体樹脂および塩化ビニル・酢酸ビニル共重合体樹脂から選ばれる少なくとも1種を含有し、前記下塗り層は更に中空粒子を含有し、前記画像受容層は更に離型剤を含有する熱転写受容シート。【選択図】なし【特許請求の範囲】
【請求項１】
シート状支持体の少なくとも一面上に、下塗り層、中間層、画像受容層を順次積層した熱転写受容シートにおいて、下塗り層、中間層および画像受容層のすべての層が、塩化ビニル・アクリル共重合体樹脂および塩化ビニル・酢酸ビニル共重合体樹脂から選ばれる少なくとも1種を含有し、前記下塗り層は更に中空粒子を含有し、前記画像受容層は更に離型剤を含有することを特徴とする熱転写受容シート。
【請求項２】
前記画像受容層が更にベンゾフェノン系紫外線吸収モノマー及びベンゾトリアゾール系紫外線吸収モノマーから選ばれる少なくとも1種を重合材料として使用したポリマーを含有する請求項１に記載の熱転写受容シート。
【請求項３】
前記ポリマーが、紫外線吸収モノマーとビニル系共重合性モノマーの共重合体樹脂である請求項２に記載の熱転写受容シート。
【請求項４】
前記離型剤が、ポリシロキサンを共重合した樹脂であり、前記画像受容層の全固形分１００質量部に対し、前記離型剤０．１〜２５質量部を含有する請求項１〜３のいずれか1項に記載の熱転写受容シート。
【請求項５】
前記画像受容層が更に親水性部を有する架橋剤との架橋反応物を含有し、該架橋剤の親水性部がエチレングリコール基及び／又はプロピレングリコール基であり、該架橋剤の架橋反応基がカルボジイミド基又はイソシアネート基である請求項１〜４のいずれか1項に記載の熱転写受容シート。
【発明の詳細な説明】
【技術分野】
【０００１】
本発明は、画像の鮮明性、印画画像の耐光性、高温高湿度環境での保存性および走行性に優れた熱転写受容シートに関する。
【背景技術】
【０００２】
染料熱転写方式は、染料層を有する染料熱転写シート（以下単に、「インクリボン」ともいう）と、この染料を受容する画像受容層（以下単に、「受容層」ともいう。）を有する熱転写受容シート（以下単に、「受容シート」ともいう）を用い、染料層と受容層を重ね合わせ、加熱により染料を受容層上に転写して画像を形成する。加熱はサーマルヘッドで行われ、多色の色ドットによりフルカラー画像を形成する。染料を用いているため画像は鮮明で透明性が高く、写真用途に利用可能な高品質画像が得られる。
【０００３】
高画質の印画画像を得るためには、印画時に画像受容シートとインクリボンが密着することが必要であり、かつサーマルヘッドからの熱によって、効率よくインクリボンの染料を溶融し画像受容シートに転写することが必要であるため、熱転写受容シートには、高い表面平滑性、クッション性及び断熱性が求められる。
熱転写受容シートの支持体としてフィルム或いはボイドを内包したフィルムを使用すれば、これら必要要件を達成できるが、支持体または支持体の一部にフィルムを用いた熱転写受容シートは、写真印画紙のような風合いが得られない、静電気によるシート同士の貼り付きやゴミの付着の発生、材料コストが高いなどの理由から、パルプを抄紙した紙を支持体とした熱転写受容シートが求められている。
【０００４】
紙を支持体とした場合、高い表面平滑性、クッション性及び断熱性を得るために、紙基材上に発泡剤を含んだ樹脂塗料を塗工して加熱により発泡させて多孔性層を得る方法や紙基材上に既発泡中空粒子と樹脂塗料を塗工乾燥する方法により、低密度でクッション性を備えた下塗り層を形成し、下塗り層上に染着性樹脂を主成分とする画像受容層を形成する方法がある。
前記下塗り層上に直接画像受容層を設けると、印画部に染着した染料が下塗り層に浸透し、画像滲みが発生する問題があった。この問題を解消するため、中空粒子を含有する下塗り層と画像受容層の間に膨潤性無機層状化合物を含有するバリア層を設けることが提案されている（特許文献１）。
膨潤性無機層状化合物を含有するバリア層によって、ある程度の画像の滲み改善効果は認められる。しかし、受容層から隣接層への染料拡散を防止しても、受容層内で染料が拡散すれば、画像の滲みは、完全には防止できない。特に高温高湿環境において、良好な染料滲み防止効果が得られるものではなかった。
【０００５】
受容層を形成する樹脂としては、各種の熱可塑性樹脂が提案されている。例えば塩化ビニル系樹脂、ポリエステル系樹脂、ポリビニルアセタール系樹脂、アクリル系樹脂、セルロース系樹脂等の染着性熱可塑性樹脂が使用可能であり、中でも塩化ビニル系樹脂は、高温高湿度環境で印画物を保存した場合でも画像の褪色や滲みが少ないという点で優れている。しかし、使用されるインクリボンによっては、得られる印画物の耐光性が著しく低下する問題があった。
多孔層上に、エチレン／塩化ビニル／アクリル共重合体エマルジョン又はエチレン／塩化ビニル／酢酸ビニル共重合体エマルジョンを含有する画像受容層を設けることが提案されている（特許文献２）。しかし、特許文献２で例示されている多孔層の組成では、受容層から多孔層へ移動した染料が、多孔層中で拡散し、滲みを発生する問題があった。
【先行技術文献】
【特許文献】
【０００６】
【特許文献１】特開２００４−２８４３４７号公報
【特許文献２】特開２００６−２６４０８９号公報
【発明の概要】
【発明が解決しようとする課題】
【０００７】
本発明は、印画画像の耐光性が良好で、高温高湿度環境での画像滲みがなく、走行性に優れた熱転写受容シートを提供しようとするものである。
【課題を解決するための手段】
【０００８】
上記の課題を解決するために鋭意研究を行った結果、下記の技術的事項を基礎として構成される本発明に至ったのである。
（１）シート状支持体の少なくとも一面上に、下塗り層、中間層、画像受容層を順次積層した熱転写受容シートにおいて、下塗り層、中間層および画像受容層のすべての層が、塩化ビニル・アクリル共重合体樹脂および塩化ビニル・酢酸ビニル共重合体樹脂から選ばれる少なくとも1種を含有し、前記下塗り層は更に中空粒子を含有し、前記画像受容層は更に離型剤を含有することを特徴とする熱転写受容シート。
（２）前記画像受容層が更にベンゾフェノン系紫外線吸収モノマー及びベンゾトリアゾール系紫外線吸収モノマーから選ばれる少なくとも1種を重合材料として使用したポリマーを含有する（１）の熱転写受容シート。
（３）前記ポリマーが、紫外線吸収モノマーとビニル系共重合性モノマーの共重合体樹脂である（２）に記載の熱転写受容シート。
（４）前記離型剤が、ポリシロキサンを共重合した樹脂であり、前記画像受容層の全固形分１００質量部に対し、前記離型剤０．１〜２５質量部を含有する（１）〜（３）のいずれかの熱転写受容シート。
（５）前記画像受容層が更に親水性部を有する架橋剤との架橋反応物を含有し、該架橋剤の親水性部がエチレングリコール基及び／又はプロピレングリコール基であり、該架橋剤の架橋反応基がカルボジイミド基又はイソシアネート基である（１）〜（４）の熱転写受容シート。
【発明の効果】
【０００９】
本発明により、印画濃度が高く、画像の鮮明性、印画画像の耐光性、高温高湿度環境での保存性が良好で、画像滲みの発生がなく、且つプリンターでの走行性に優れた熱転写受容シートが得られる。
【発明を実施するための形態】
【００１０】
（シート状支持体）
本発明では、シート状支持体として、セルロースパルプを主成分とする紙類や合成樹脂シート類が使用される。例えば、紙類としては上質紙（酸性紙、中性紙）、中質紙、コート紙、アート紙、グラシン紙、樹脂ラミネート紙などが挙げられる。合成樹脂を主成分としたシート類としては、ポリエチレン、ポリプロピレン等のポリオレフィン、ポリエチレンテレフタレート等のポリエステル、ポリアミド、ポリ塩化ビニル、ポリスチレン、ポリカーボネート、ポリビニルアルコール、ポリ塩化ビニルなどが挙げられる。また多孔質延伸シート類としてはポリオレフィン、ポリエステルなどの熱可塑性樹脂を主成分とした、例えば合成紙、多孔質ポリエステルシートなどが挙げられる。積層体類としては、多孔質延伸シート同士、多孔質延伸シートと他のシート及び／又は紙類等とを積層貼着させたシート状支持体などが挙げられる。
【００１１】
（下塗り層）
本発明では、前記シ−ト状支持体上に、中空粒子と塩化ビニル・アクリル共重合体樹脂および塩化ビニル・酢酸ビニル共重合体樹脂から選ばれる少なくとも1種を含有する下塗り層を形成する。
熱転写方式の印画は、サーマルヘッドからの加熱により行われ、インクリボンを介してサーマルヘッドと受容シートの密着性が良好なことが要求される。下塗り層を有する受容シートは、クッション性があり、サーマルヘッドとの密着性が向上し、印画の際により均一な画像を得ることができる。
下塗り層中には、中空粒子を含有し、そこで使用される中空粒子の壁を形成する材料としてアクリロニトリル、塩化ビニリデン、スチレンアクリル酸エステルの重合体等が好ましく使用される。中空粒子の製造方法としては、樹脂粒子中にブタンガス等の発泡剤を封入し、加熱発泡させる方式や、エマルジョン重合方式などが挙げられる。加熱発泡させる方式としては、中空粒子を予め過熱処理によって発泡させた既発泡中空粒子を用いる場合と、未発泡の粒子を含有した下塗り層を塗工などにより形成した後、乾燥工程などの加熱処理によって下塗り層中に中空構造を形成する場合がある。中空粒子の中空率や粒子径を一定に制御することが容易な点から本発明では、既発泡粒子を用いることが好ましい。
下塗り層は、必要に応じて、本発明の効果を損なわない範囲で、各種公知の有機顔料、無機顔料、架橋剤、分散剤、消泡剤を含有することができる。
【００１２】
（中間層）
本発明では、前記下塗り層上に、塩化ビニル・アクリル共重合体樹脂および塩化ビニル・酢酸ビニル共重合体樹脂から選ばれる少なくとも1種を含有する中間層を形成する。
中空粒子を含有する下塗り層上に直接、画像受容層を設けた場合、界面の接着力が低下し、インクリボンとの剥離時に画像受容層が剥がれる危険がある。本発明の熱転写受容シートは、前記樹脂を主体とする中間層を設けることによって、層間接着力を上げ、インクリボン剥離時の画像受容層剥がれを防止している。
中間層は、必要に応じて、本発明の効果を損なわない範囲で、各種公知の有機顔料、無機顔料、架橋剤、分散剤、消泡剤を含有することができる。
【００１３】
（画像受容層）
本発明では、前記中間層上に、塩化ビニル・アクリル共重合体樹脂および塩化ビニル・酢酸ビニル共重合体樹脂から選ばれる少なくとも1種を含有する画像受容層を形成する。
画像受容層は、更にベンゾフェノン系紫外線吸収モノマー及びベンゾトリアゾール系紫外線吸収モノマーから選ばれる少なくとも1種を重合材料として使用したポリマーを含有することが好ましい。
【００１４】
ベンゾトリアゾール系紫外線吸収モノマーとしては、３−［３′−（２″Ｈ−ベンゾトリアゾール−２″−イル）−４′−ヒドロキシフェニル］プロピオン酸、３−［３′−（２″Ｈ−ベンゾトリアゾール−２″−イル）−５′−エチル−４′−ヒドロキシフェニル］プロピオン酸、３−［３′−（５″−クロロ−２″Ｈ−ベンゾトリアゾール−２″−イル）−５′−ｔ−ブチル−４´−ヒドロキシフェニル］プロピオン酸、３−［３″−（２″′Ｈ−ベンゾトリアゾール−２″′−イル）−４″−ヒドロキシ−５″−（１″，１″，３″，３″−テトラメチルブチル）フェニル」プロピオン酸等、またそれらの酸クロライド化物等、２−［２′−ヒドロキシ−５′−（メタクリロイルオキシ）フェニル］ベンゾトリアゾール、２−［２′−ヒドロキシ−５′−（アクリロイルオキシ）フェニル］ベンゾトリアゾール、２−［２′−ヒドロキシ−５′−（メタクリロイルオキシエチル）フェニル］ベンゾトリアゾール、２−［２′−ヒドロキシ−５′−（アクリロイルオキシエチル）フェニル］ベンゾトリアゾール、２−［２′−ヒドロキシ−３′−ｔ−ブチル−５′−（メタクリロイルオキシエチル）フェニル］ベンゾトリアゾール、２−［２′−ヒドロキシ−３′−メチル−５′−（アクリロイルオキシエチル）フェニル］ベンゾトリアゾール、２−［２′−ヒドロキシ−５′−（メタクリロイルオキシプロピル）フェニル］−５−クロロベンゾトリアゾール、２−［２′−ヒドロキシ−５′−（アクロイルオキシブチル）フェニル］−５−メチルベンゾトリアゾール等が挙げられる。
【００１５】
ベンゾフェノン系紫外線吸収モノマーとしては、２−ジヒドロキシ−４−（メタ）アクリロイルオキシベンゾフェノン、２−ジヒドロキシ−４−（メタ）アクリロイルオキシエトキシベンゾフェノン、２−ヒドロキシ−４−（２−アクリロイルオキシ）エトキシベンゾフェノン、２−ヒドロキシ−４−（２−メタクリロイルオキシ）エトキシベンゾフェノン、２−ヒドロキシ−４−（２−メチル−２−アクリロイルオキシ）エトキシベンゾフェノン等が挙げられる。
【００１６】
これら紫外線吸収モノマーは、他のモノマーと共重合させて使用することも可能であり、共重合させる他のモノマーとしては、（メタ）アクリル酸、（メタ）アクリル酸エステル、マレイン酸、マレイン酸エステル、アルキルビニルエーテル、アルキルビニルエステル、エチレン、プロピレン、アクリロニトリル、メタクリロニトリル、スチレン、塩化ビニル、酢酸ビニルが挙げられその中でも（メタ）アクリル酸、（メタ）アクリル酸エステル、（メタ）アクリル酸アルキルエステル等のビニル系共重合性モノマーは、受容層の染着性、画像耐光性、画像保存性を阻害しないため好ましく使用できる。
【００１７】
前記紫外線吸収モノマーと他のモノマーとの共重合の形態は、ブロック共重合、グラフト共重合、交互共重合、ランダム共重合の何れであってもよい。
ベンゾフェノン系紫外線吸収モノマー及びベンゾトリアゾール系紫外線吸収モノマーから選ばれる少なくとも1種を重合材料として使用したポリマーの重量平均分子量は１万〜１００万が好ましい。重量平均分子量が１万未満では、高温高湿環境での画像滲みが悪化する場合がある。また重量平均分子量が１００万を超えると塩化ビニル系樹脂との相溶性が悪くなり、均一な画像受容層を得ることが困難となり印画画質が低下する場合がある。
【００１８】
また、紫外線吸収モノマーを含有するポリマーは水溶性であることが、塗工乾燥工程において有機溶剤を大気放出することがなく、環境負荷が少ない点で好ましい。
紫外線吸収モノマーを含有するポリマーの水溶化の方法としては、共重合モノマーとして（メタ）アクリル酸ヒドロキシアルキルや（メタ）アクリル酸アルキレングリコール等の親水基含有モノマーを共重合材料の一部に使用する方法が挙げられる。
【００１９】
本発明で使用される紫外線吸収モノマーを重合材料として使用したポリマーはガラス転移温度が−４０〜８０℃が好ましく、−３５〜６０℃がより好ましく、−２５〜３０℃がより好ましい。ガラス転移温度が８０℃より高いと、耐光性改善効果が得らない場合があり、−４０℃未満では、耐熱性が劣り、プリンタでの印画時に受容シートがインクリボンに貼り付き、排紙不良が発生する場合がある。
【００２０】
本発明の画像受容層中の紫外線吸収モノマーを重合材料として使用したポリマーの配合量としては、画像受容層の固形分に対し３〜５０質量％が好ましく５〜４０質量％がより好ましい。３質量％未満では、耐光性改善効果が得らない場合があり、５０質量％を超えると高温高湿環境での画像保存性が低下する場合がある。
【００２１】
本発明の画像受容層は、インクリボンとの剥離を容易にするために離型剤を添加することが好ましく、中でもポリシロキサン含有樹脂が特に好ましい。ポリシロキサン含有樹脂は、ポリシロキサンのセグメントが他の樹脂とブロック共重合、又はグラフト共重合した樹脂ある。
従来公知のシリコーンオイルを離型剤として使用した場合、隣接する層や基材との接着性が低下するが、ポリシロキサンセグメント含有水系樹脂は、共重合した樹脂が隣接する層や基材との接着性に寄与するため、熱転写受容シートとして十分な層間強度が得られる。
【００２２】
ポリシロキサン含有樹脂の合成においてポリシロキサンとの共重合に使用されるモノマーとしては、アクリル系樹脂、ポリエステル系樹脂、ウレタン系樹脂、ビニル系樹脂の合成に使用される公知のモノマー成分や、セルロース、スチレン、アルキレンオキサイド、ビニルピロリドンなどが挙げられ、これらの中でも、染着性の点から（メタ）アクリル酸エステル、ポリエステル、カルボン酸ビニル、スチレン、アルキレンオキサイドが好ましい。
【００２３】
ポリシロキサン含有樹脂中のポリシロキサンの含有比率は、ポリシロキサン含有樹脂１００質量％中、０．５〜５０質量％が好ましく、１〜２０質量％がより好ましい。ポリシロキサンの含有比率が０．５質量％未満では、離型性改善効果が得られず、５０質量％を超えるとポリシロキサン含有樹脂の水溶媒中での安定性が損なわれる。
本発明で使用されるポリシロキサン含有樹脂の受容層中の含有量は、受容層中の全固形分１００質量部に対し０．１〜２５質量部が好ましく、より好ましくは０．３〜２０質量部、更により好ましくは０．５〜１０質量部である。０．１質量部未満では、離型効果が十分でなく、印画時にリボンとの離型性が不十分となり、融着することがある。２５質量部を超えると、印画物を高温高湿環境で保存した場合に画像の滲みが顕著となる。更に隣接層との接着性が悪化し、印画の際に、受容層剥れが発生する場合がある。
画像受容層は、必要に応じて、本発明の効果を損なわない範囲で、各種公知の有機顔料、無機顔料、架橋剤、分散剤、消泡剤を含有することができる。
【００２４】
（架橋剤）
本発明の画像受容層は、架橋剤を用いて形成することが好ましい。架橋剤としては、イソシアネート系架橋剤、カルボジイミド系架橋剤、オキサゾリン系架橋剤、エポキシ系架橋剤、有機チタンキレート型架橋剤などが挙げられるが、分子中に親水性部を持つ架橋剤が好ましく、親水性部としては、エチレングリコール基及び／又はプロピレングリコール基が特に好ましい。また、架橋反応基としてカルボジイミド基又はイソシアネート基を有する架橋剤が好ましく、中間層架橋反応の速さからカルボジイミド基を有する架橋剤が特に好ましい。
【実施例】
【００２５】
以下に実施例を挙げて本発明をさらに詳細に説明する。特に断らない限り、実施例中の「部」および「％」は、すべて「質量部」および「質量％」を示す。Ｔｇはガラス転移温度であることを示す。
【００２６】
（下塗り塗工液Ａ−１の調製）
下記組成の材料を攪拌して下塗り層塗工液Ａ−１を調製した。
アクリロニトリル及びメタクリロニトリルを主成分
とする共重合体からなる既発泡中空粒子                                      ４５部
（平均粒子径３．２μｍ、体積中空率８５％）
塩化ビニル酢酸ビニル共重合体樹脂分散物                                    ５５部
（商品名：ビニブラン６０３、日信化学製）
水                                                                      ２００部
（下塗り塗工液Ａ−２の調製）
下記組成の材料を攪拌して下塗り層塗工液Ａ−１を調製した。
アクリロニトリル及びメタクリロニトリルを主成分
とする共重合体からなる既発泡中空粒子                                      ４５部
（平均粒子径３．２μｍ、体積中空率８５％）
ポリビニルアルコール                                                      ５５部
（商品名：ＰＶＡ２０５、クラレ製）
水                                                                      ２００部
【００２７】
（中間層塗工液Ｂ−１）
塩化ビニル酢酸ビニル共重合体樹脂分散物                                １００部
（商品名：ビニブラン６０３、日信化学製、Ｔｇ６４℃）
アルキレングリコール基を有するカルボジイミド系架橋剤                      ５部
（商品名：カルボジライトＥ−０１、日清紡製）
水                                                                    ２７０部
（中間層塗工液Ｂ−２）
エチレン酢酸ビニル共重合体樹脂分散物                                    ４５部
（商品名：ＡＭ３０００、昭和高分子社製）
アルキレングリコール基を有するカルボジイミド系架橋剤                      ５部
（商品名：カルボジライトＥ−０１、日清紡製）
水                                                                    ２７０部
【００２８】
（受容層塗工液Ｃ−１）
塩化ビニル酢酸ビニル共重合体樹脂分散物                                １００部
（商品名：ビニブラン６０３、日信化学製、Ｔｇ６４℃）
ベンゾトリアゾールグラフトアクリル樹脂                                  １８部
（商品名：ＵＬＳ−１７００、一方社油脂製、Ｔｇ−３０℃）
ポリシロキサングラフトアクリル樹脂                                        ２部
（商品名：ＵＳ４５０、東亞合成製）
アルキレングリコール基を有するカルボジイミド系架橋剤                      ５部
（商品名：カルボジライトＥ−０１、日清紡製）
水                                                                    ２７５部
（受容層塗工液Ｃ−２）
塩化ビニル酢酸ビニル共重合体樹脂分散物                                １００部
（商品名：ビニブラン６０３、日信化学製、Ｔｇ６４℃）
ベンゾトリアゾールグラフトアクリル樹脂                                  １８部
（商品名：ＵＬＳ−１６３５、一方社油脂製、Ｔｇ８０℃）
ポリシロキサングラフトアクリル樹脂                                        ２部
（商品名：ＵＳ４５０、東亞合成製）
アルキレングリコール基を有するカルボジイミド系架橋剤                      ５部
（商品名：カルボジライトＥ−０１、日清紡製）
水                                                                    ２７５部
【００２９】
（受容層塗工液Ｃ−３）
塩化ビニルエチレン共重合体樹脂分散物                                  １００部
（商品名：スミエリート１３２０、スミカケムテックス製、Ｔｇ３８℃）
ベンゾトリアゾールグラフトアクリル樹脂                                  １８部
（商品名：ＵＬＳ−１７００、一方社油脂製、Ｔｇ−３０℃）
ポリシロキサングラフトアクリル樹脂                                        ２部
（商品名：ＵＳ４５０、東亞合成製）
アルキレングリコール基を有するカルボジイミド系架橋剤                      ５部
（商品名：カルボジライトＥ−０１、日清紡製）
水                                                                    ２７５部
【００３０】
実施例１
（シート状支持体）
シート状支持体として、厚さ１５０μｍのアート紙（商品名：ＯＫ金藤Ｎ、王子製紙製、坪量１７４．４ｇ／ｍ２）を用いた。
（下塗り層の形成）
前記シート状支持体の上に、前記下塗り層塗工液Ａ−１を、固形分塗工量が２０ｇ／ｍ２となるように塗工、乾燥した、下塗り層を形成した。
（中間層の形成）
前記下塗り層の上に、前記中間層塗工液Ｂ−１を、固形分塗工量が２ｇ／ｍ２となるように塗工、乾燥した、中間層を形成した。
（受容シートの作製）
前記中間層の上に、前記受容層塗工液Ｃ−１を、固形分塗工量が２ｇ／ｍ２となるように塗工、乾燥し、熱カレンダーによる平滑化処理を実施し、受容シートを得た。
【００３１】
実施例２
実施例１において、画像受容層用塗工液Ｃ−１の代りに、画像受容層層塗工液Ｃ−２を使用した以外は、実施例１と同様にして受容シートを作成した。
【００３２】
比較例１
実施例１において、下塗り層用塗工液Ａ−１の代りに、下塗り層塗工液Ａ−２を使用した以外は、実施例１と同様にして受容シートを作成した。
比較例２
実施例１において、中間層用塗工液Ｂ−１の代りに、中間層塗工液Ｂ−２を使用した以外は、実施例１と同様にして受容シートを作成した。
比較例３
実施例１において、中間層を形成しなかった以外は、実施例１と同様にして受容シートを作成した。
比較例４
実施例１において、画像受容層用塗工液Ｃ−１の代りに、画像受容層用塗工液Ｃ−３を使用した以外は、実施例１と同様にして受容シートを作成した。
【００３３】
（評価）
上記各実施例および比較例で得られた受容シートについて、下記の品質評価を行った。得られた結果を表１に示す。
（印画走行性評価）
昇華型熱転写インクリボン（商品名：ＵＰ−５４０、ソニー社製）を装着した市販の熱転写ビデオプリンター（商品名：ＵＰ−５０、ソニー社製）を用いた。受容シートに、黒ベタ画像を１０枚連続で印画した。受容シートのリボン剥離性を以下の基準で評価し、表１に示した。
◎：受容シート表面とインクリボンとの融着が全くなく、１０枚連続して正常に排紙され、実用には全く問題がない。
○：受容シート表面とインクリボンとの剥離による音が若干発生するが、１０枚とも排紙され、実用可能である。
×：受容シート表面とインクリボンとが融着を生じ、正常に排紙されないものがあり、実用には適さない。
【００３４】
（画像滲み）
昇華型熱転写インクリボン（商品名：ＵＰ−５４０、ソニー社製）を装着した市販の熱転写ビデオプリンター（商品名：ＵＰ−５０、ソニー社製）を用い、約５００μｍの太さの黒細線を印画した。印画物を高湿環境（４５℃、９５％ＲＨ）に２日間置いた。処理前後の黒細線の太さを画像解析装置で測定した。測定値より、下記計算式によって画像滲み率を計算し、結果を表１に示した。
画像滲み率は、２０％未満であれば実用上問題ない。
画像滲み率〔％〕＝（処理後の黒細線太さ）÷（処理前の黒細線太さ）×１００
【００３５】
（画像耐光性評価）
昇華型熱転写インクリボン（商品名：ＵＰ−５４０、ソニー社製）を装着した市販の熱転写ビデオプリンター（商品名：ＵＰ−５０、ソニー社製）を用い、常温にて黒ベタ印画を行った。得られた黒ベタ画像印画物を、Ｘｅフェードメーターで１０，０００ｋＪ／ｍ２の積算照度になるまで処理した。
画像の耐光性試験前及び試験後の色調をＪＩＳ  Ｚ  ８７２１に準拠して、色差計（グレタグ社）を用いて測定した。測定値は、ＪＩＳ  Ｚ  ８７２９に基づき、Ｌ＊、ａ＊、ｂ＊表色系で記録し、ＪＩＳ  Ｚ  ８７３０に基づく方法で処理前後の色差（ΔＥ＊）を算出し、耐光性を評価した。
◎：ΔＥ＊が５未満であり、実用には全く問題ない。
○：ΔＥ＊が５以上１０未満であるが、実用可能である。
×：ΔＥ＊が１０以上であり、実用には適さない。
【００３６】
（画質）
昇華型熱転写インクリボン（商品名：ＵＰ−５４０、ソニー社製）を装着した市販の熱転写ビデオプリンター（商品名：ＵＰ−５０、ソニー社製）を用い、得られた受容シートにグレーベタ画像を１０枚印画した。１０枚全てにつき、画質を目視で評価し、結果を表１に示した。
◎：１０枚とも白抜けは見当たらず、実用上問題ない。
○：微細な白抜けがわずかにあるが、実用上問題ない。
×：白抜けが目立ち、実用には適さない。
【００３７】
【表１】
2010194786.tif 000002
【産業上の利用可能性】
【００３８】
本発明の熱転写受容シートは、印画画像の耐光性が良好で、高温高湿度環境での画像滲みがなく、且つプリンターでの走行性に優れ、実用上極めて有用である。